(57)【要約】【課題】工程通過性が良好で、かつ安価に得ることができ、色度変化が少なく品質に優れたシート状導光体、および該シート状導光体を用いた面光源装置を目的とする。【解決手段】スリット状の吐出口が形成されているダイを用いた溶融押出成形により得られる、有機重合体からなる透明なコア部１２と、コア部１２を覆う透明なクラッド部１４とからなるシート状の導光体であって、厚みが１ｍｍ以下であり、クラッド部１４の引張破壊ひずみがコア部１２の引張破壊ひずみよりも大きいシート状導光体１０。また、シート状導光体１０と、シート状導光体１０の端面からシート状導光体１０内に光を入射する光源とを少なくとも有する面光源装置。【選択図】図１
2010027337.tif 000002
【特許請求の範囲】
【請求項１】
スリット状の吐出口が形成されているダイを用いた溶融押出成形により得られる、有機重合体からなる透明なコア部と、該コア部を覆う透明なクラッド部とからなるシート状の導光体であって、
厚みが１ｍｍ以下であり、
前記クラッド部の引張破壊ひずみがコア部の引張破壊ひずみよりも大きいことを特徴とするシート状導光体。
【請求項２】
前記クラッド部の引張破壊ひずみが１５％以上である、請求項１に記載のシート状導光体。
【請求項３】
前記コア部と前記クラッド部との屈折率差が０．０２以下である、請求項１または２に記載のシート状導光体。
【請求項４】
前記コア部の体積Ｖａと前記クラッド部の体積Ｖｂとの体積比（Ｖａ／Ｖｂ）が５／１〜８０／１である、請求項１〜３のいずれかに記載のシート状導光体。
【請求項５】
前記コア部および前記クラッド部が各々（メタ）アクリル系樹脂組成物からなる、請求項１〜４のいずれかに記載のシート状導光体。
【請求項６】
前記クラッド部にゴム状粒子が含有されている、請求項５に記載のシート状導光体。
【請求項７】
請求項１〜６のいずれかに記載のシート状導光体と、前記シート状導光体の端面から該シート状導光体内に光を入射する光源とを少なくとも有する面光源装置。
【発明の詳細な説明】
【技術分野】
【０００１】
本発明は、シート状導光体およびそれを用いた面光源装置に関する。
【背景技術】
【０００２】
液晶表示装置は、携帯用ノートパソコン等のモニター、あるいは液晶テレビやビデオ一体型液晶テレビ等の表示部として、更にはその他の種々の分野で広く使用されている。液晶表示装置は、基本的に面光源装置部と液晶表示素子部とから構成されている。面光源装置部としては、液晶表示装置のコンパクト化の観点からエッジライト方式のものが多用されている。
【０００３】
従来、面光源装置としては、矩形板状の導光体の少なくとも１つの端面を光入射端面として用い、該光入射端面に沿って直管型蛍光ランプ等の線状または棒状の一次光源を配置し、該一次光源から発せられた光を導光体の光入射端面から導光体内部へと導入し、該導光体の２つの主面のうちの一方である光出射面から出射させるものが広く利用されている。
【０００４】
ところで、近年、携帯用ノートパソコンや携帯電話等、持ち運びすることの多い装置に用いられる液晶表示装置について、薄型化が要求されている。それに伴い面光源装置も薄型化が要求されており、一次光源のＬＥＤ（Ｌｉｇｈｔ  Ｅｍｉｔｔｉｎｇ  Ｄｉｏｄｅ）の薄型化およびＬＥＤ自体の薄型化による面光源装置の薄型化の要求はますます高まってきている。
【０００５】
面光源装置の中で特に厚みに影響を与える部材は導光体であり、面光源装置および液晶表示装置の薄型化は導光体の薄型化が鍵を握っているといえる。
従来、導光体は透明樹脂を射出成形により成形する方法が一般的であったが、導光体の面積が広く、厚みが薄くなればなるほど射出成形が困難であった。
【０００６】
射出成形以外の導光体の製造方法としては、キャスト成形シートを切り出し、パターン加工を施すことにより導光体を得る方法がよく用いられており、例えば特許文献１にはキャスト成形シートを使用した導光体が示されている。
また、溶融押出成形機により製造したシートにより導光体を製造する方法も用いられており、例えば特許文献２には押出シートを使用した導光体が示されている。
【特許文献１】特開２００４−２９２４７４号公報
【特許文献２】特開２００３−２３４００５号公報
【発明の開示】
【発明が解決しようとする課題】
【０００７】
しかしながら、特許文献１に記載されているようなキャスト成形シートは、その製法上どうしてもコストが上がりやすく、安価な導光体を望む市場ニーズには適合し難い。また、キャスト成形では、重合収縮等に起因して、シートの厚みを均一に制御することが難しく、特にシート状の導光体等、薄型のシート状の部材を精度良く製造することが困難であった。
【０００８】
また、特許文献２に記載されているような溶融押出成形法は、薄型の導光体であっても比較的安価に得られるが、工程通過性の観点から材料選択に制約があった。例えば、一般的に導光体に用いられるＰＭＭＡ（ポリメタクリル酸メチル）を用いて、色度変化の少ない肉厚１ｍｍ以下の薄型シートを製造することは困難であった。
すなわち、溶融押出成形法では、通常ダイからシート状に吐出した押出シートを複数の冷却ロールで挟んで搬送して冷却することにより製造するが、押出シートの厚さが薄いとその工程において該押出シートに割れが生じてしまう。そのため、ＰＭＭＡを溶融押出成形法に用いるためには、得られるシートの割れに対する耐性を高めるために、ゴム成分等を添加することが必要になる。しかし、そのようなシートを導光体用途として用いる場合、添加したゴム成分は光散乱の原因となるため、光学特性の低下につながりやすい。
また、溶融押出成形法において、導光体の材料としてポリカーボネート樹脂やゼオノア等のシクロオレフィン系ポリマーを用いる方法もある。この方法は、前記ゴム成分等を添加しなくても単独で工程通過性が良好であるが、それぞれ光学特性や材料コストの点で劣っており、市場ニーズに適合し難い。
そのため、工程通過性が良好で、かつ安価に得られる優れた品質の薄型の導光体が望まれている。
【０００９】
そこで本発明は、工程通過性が良好で、かつ安価に得ることができ、色度変化が少なく品質に優れたシート状導光体、および該シート状導光体を用いた面光源装置を目的とする。
【課題を解決するための手段】
【００１０】
本発明者らは、上記課題に鑑みて鋭意検討を行った結果、光学特性の良好な材料をコア材とし、工程通過性の良好な材料をクラッド材として、多層構造からなるシートとすることにより前記課題を解決できることを見出した。
すなわち、本発明のシート状導光体は、スリット状の吐出口が形成されているダイを用いた溶融押出成形により得られる、有機重合体からなる透明なコア部と、該コア部を覆う透明なクラッド部とからなるシート状の導光体であって、厚みが１ｍｍ以下であり、前記クラッド部の引張破壊ひずみがコア部の引張破壊ひずみよりも大きいことを特徴とする導光体である。
【００１１】
また、本発明のシート状導光体は、前記クラッド部の引張破壊ひずみが１５％以上であることが好ましい。
また、前記コア部と前記クラッド部との屈折率差が０．０２以下であることが好ましい。
また、前記コア部の体積Ｖａと前記クラッド部の体積Ｖｂとの体積比（Ｖａ／Ｖｂ）が５／１〜８０／１であることが好ましい。
また、前記コア部および前記クラッド部が各々（メタ）アクリル系樹脂組成物からなることが好ましい。
また、前記クラッド部にゴム状粒子が含有されていることが好ましい。
【００１２】
また、本発明の面光源装置は、前記いずれかのシート状導光体と、前記シート状導光体の端面から該シート状導光体内に光を入射する光源とを少なくとも有する装置である。
【発明の効果】
【００１３】
本発明のシート状導光体は、工程通過性が良好で、かつ安価に得ることができ、色度変化が少なく品質に優れている。また、本発明は、前記シート状導光体を有する品質に優れた薄型の面光源装置を提供することができる。
【発明を実施するための最良の形態】
【００１４】
＜シート状導光体＞
本発明のシート状導光体は、スリット状の吐出口が形成されているダイを用いた溶融押出成形により得られる導光体であり、有機重合体からなる透明なコア部と、該コア部を覆う透明なクラッド部とからなるシート状の導光体である。ここで、本発明における「透明」とは、光の透過率が８５％以上であることを意味する。
以下、本発明のシート状導光体の実施形態の一例について説明する。
【００１５】
本実施形態のシート状導光体１０は、図１に示すように、シート状に成形されており、コア部１２と、コア部１２を覆うクラッド部１４とを有している。
コア部１２は、有機重合体からなる透明な部分であり、光学特性に優れている。
コア部１２を形成する有機重合体（コア材）は、導光体のコア材として通常用いられているものを用いることができ、（メタ）アクリル系単量体の単独重合体または共重合体を主成分とする（メタ）アクリル系樹脂組成物であることが好ましい。（メタ）アクリル系樹脂組成物としては、例えば、メタクリル酸メチルの単独重合体（ＰＭＭＡ）または共重合体を主成分とする樹脂組成物を用いることができる。
【００１６】
メタクリル酸メチルの共重合体を用いる場合、共重合体中のメタクリル酸メチル単位の含有量は５０質量％以上とすることが好ましい。
また、共重合可能な単量体としては、例えば、アクリル酸メチル、アクリル酸エチル、ｎ−アクリル酸ブチル等のアクリル酸エステル類、メタクリル酸エチル、メタクリル酸プロピル、メタクリル酸シクロヘキシル等のメタクリル酸エステル類、マレイミド類、アクリル酸、メタクリル酸、無水マレイン酸、スチレン等が挙げられる。
特に好ましいコア材は、透光性、耐久性に優れるとともに安価なことから、ＰＭＭＡを主成分とする樹脂組成物である。
【００１７】
（メタ）アクリル系樹脂組成物中の（メタ）アクリル系単量体の単独重合体または共重合体の含有量は、８０質量％以上であることが好ましく、９０質量％以上であることがより好ましく、１００質量％であることが特に好ましい。前記含有量が８０質量％以上であれば、コア部の透光性および耐久性を向上させやすく、シート状導光体１０がより安価に得られる。
【００１８】
クラッド部１４は、透明であり、コア部を覆うように形成されている。クラッド部１４は、シート状導光体１０の製造時の工程通過性を向上させる役割を果たす。クラッド部１４の引張破壊ひずみはコア部１２の引張破壊ひずみよりも大きい。
【００１９】
クラッド部１４を形成する材料（クラッド材）は、その引張破壊ひずみがコア部１２の引張破壊ひずみよりも大きいものを用いることができる。クラッド部１４を形成するクラッド材としては、（メタ）アクリル系樹脂組成物であることが好ましく、メタクリル酸メチルの単独重合体（ＰＭＭＡ）または共重合体を主成分とする樹脂組成物であることがより好ましい。
【００２０】
クラッド部１４の引張破壊ひずみは、１５％以上であることが好ましく、２０％以上であることがより好ましく、２５％以上であることがさらに好ましい。クラッド部１４の引張破壊ひずみが１５％以上であれば、シート状導光体１０の工程通過性を補助するのに十分な機械物性を付与しやすい。
尚、クラッド部１４の引張破壊ひずみとは、クラッド材のみを用いてシート状の試験片を作成し、該試験片に対して引張破壊ひずみをＪＩＳ  Ｋ  ７１６２（１Ａ／５）に従った方法で測定した値である。また、コア部１２の引張破壊ひずみは、コア材のみを用いて作成した試験片を用いて同様の方法で測定した値である。
【００２１】
また、クラッド部１４の引張破壊ひずみは、クラッド部１４にゴム粒子を含有させることによっても向上させることができる。クラッド部１４は、メタクリル酸メチルの単独重合体（ＰＭＭＡ）または共重合体を主成分とし、アクリルゴム等のゴム状粒子を含有する樹脂組成物であることが好ましい。ただし、ゴム状粒子を含有させた樹脂組成物は樹脂内を透過する光の色度変化を起こしやすいので、良好な光学特性を得るためにはコア部１２に対するクラッド部１４の体積比をなるべく小さくすることが必要となる。ゴム粒子は（メタ）アクリル系樹脂組成物に分散させることにより含有させることができる。
【００２２】
シート状導光体１０は、光学特性および材料コストの点から、コア部１２およびクラッド部１４がともに（メタ）アクリル系樹脂組成物からなることが特に好ましい。
コア材としてメタクリル酸メチルの単独重合体（ＰＭＭＡ）または共重合体を主成分とする樹脂組成物を用いる場合は、その引張破壊ひずみが１０％以下と小さいため、溶融押出成形機にて厚さ１ｍｍ以下の薄型シートを単層で製造しようとすると、冷却ロールを通過する際に曲げによる割れが生じやすく、工程通過性が不良となる。しかし、引張破壊ひずみがそれよりも大きく、好ましくは１５％以上であるクラッド部１４を形成することにより、十分な機械特性を有するシート状導光体１０が得られ、工程通過性が良好となる。
【００２３】
また、コア材とクラッド材との屈折率差、すなわちコア部１２とクラッド部１４との屈折率差は０．０２以下であることが好ましく、０．０１以下であることがより好ましく、０．００５以下であることがさらに好ましい。
コア部１２とクラッド部１４との屈折率差が０．０２より大きいと、図２（ｂ）に示すように、シート状導光体１０内に入射した光が、コア部１２もしくはクラッド部１４に閉じ込められた状態で全反射しながら伝播する現象が現れる。このように、コア部１２内のみ、もしくはクラッド部１４内のみに伝播する光が存在すると、所望の光学特性が得られ難くなる。これに対し、コア部１２とクラッド部１４との屈折率差が０．０２以下であれば、図２（ａ）に示すように、シート状導光体１０内に入射した光が、シート状導光体１０内で全反射しながら伝播する現象が現れるため、優れた光学特性が得られやすい。
【００２４】
コア部１２の体積Ｖａとクラッド部１４の体積Ｖｂとの体積比（Ｖａ／Ｖｂ）は、５／１〜８０／１であることが好ましく、８／１〜８０／１であることがより好ましく、１６／１〜８０／１であることがさらに好ましい。ここで、クラッド部１４の体積Ｖｂとは、コア部１２を覆うクラッド部１４の体積全ての合計である。
体積比（Ｖａ／Ｖｂ）が５／１以上であれば、良好な光学特性を有するシート状導光体１０が得られやすい。また、体積比（Ｖａ／Ｖｂ）が８０／１以下であれば、シート状導光体１０の機械物性に起因する工程通過性がより良好となる。
【００２５】
シート状導光体１０の厚みは、１ｍｍ以下であり、０．２ｍｍ〜０．８ｍｍであることが好ましい。シート状導光体１０の厚みが０．２ｍｍ以上であれば、コア部１２の周囲に均一にクラッド部１４を設けることが容易になる。また、シート状導光体１０の厚みが０．８ｍｍ以下であれば、導光体の厚み精度を出すことが容易になる。
【００２６】
また、シート状導光体１０の色度変化はｘ値、ｙ値ともに０．０１以下であることが好ましい。特に色度変化が０．０２以上であると目視で色変化を確認することができるため、面光源装置用の導光体としては不適である。
【００２７】
以下、シート状導光体１０の製造方法について説明する。
シート状導光体１０は、スリット状の吐出口が形成されているダイを用いた溶融押出成形により得ることができる。
スリット状の吐出口が形成されているダイは、コア部１２および該コア部１２を覆うクラッド部１４を有するシート状導光体１０を形成できるものであれば特に限定されない。前記ダイとしては、コア材の周囲をクラッド材で覆う層構造を形成した後、スリット状の吐出口に向かって流路断面形状が徐々に変形する拡幅部を有し、層構造を保持した状態で所定の幅と厚さで吐出することができる形状のダイが好適である。具体例としては、特開２００７−２１０２１６号公報に記載のダイ等が挙げられる。
このようなスリット式ダイ（ノズル）を用いることで、シート状導光体１０の厚みとクラッド部１４の厚みを薄く均一に制御しながら成形することが容易となる。
【００２８】
図３に示すように、溶融押出機２４、２６からそれぞれコア材、クラッド材をダイ２０に供給し、ダイ２０のスリット状の吐出口２２から、コア材の周囲がクラッド材で覆われた層構成でシート状に吐出し、複数の冷却ロール２８で搬送しながら冷却することによりシート状導光体１０を得ることができる。このとき、隣接する冷却ロール２８の間隔を適宜設定することにより、シート状導光体１０の厚みを容易に所望の厚みにすることができる。
【００２９】
このようにして得られたシート状導光体１０は、必要に応じて用途に応じた寸法に切断して用いることができる。
切断方法としては、例えば、ギロチン、ヒートカット、回転のこぎり、レーザー切断、ミーリング加工等の方法を適用することができる。
シート状導光体１０の用途は、特に限定されないが、携帯用ノートパソコンや携帯電話等に用いられる薄型の面光源装置用の導光体として好適に用いることができる。
【００３０】
以上説明した本発明のシート状導光体は、光学特性に優れるコア部と機械物性に優れるクラッド部とを有する多層構造からなることから、工程通過性が良好で、かつ安価に得ることができ、色度変化が少なく品質に優れている。
尚、本発明のシート状導光体は、図１に例示したものには限定されず、用途に応じて各種加工が施されていてもよい。本発明のシート状導光体を面光源装置に用いる場合の加工に具体例については、後述する面光源装置の項において説明する。
【００３１】
＜面光源装置＞
本発明の面光源装置は、前述のシート状導光体を用いた装置である。本発明の面光源装置は、シート状導光体と、前記シート状導光体の端面から該シート状導光体内に光を入射する光源とを少なくとも有する装置である。
以下、本発明の面光源装置の実施形態の一例について説明する。図４は、本発明の面光源装置の一実施形態例を示す分解斜視図である。
【００３２】
面光源装置１は、図４に示すように、シート状導光体１０と、シート状導光体１０の端面からシート状導光体１０内に光を入射する光源２０と、シート状導光体１０の一方の面に隣接配置される光偏向素子３０と、シート状導光体１０の他方の面に隣接配置される光反射素子４０とを備えている。
【００３３】
シート状導光体１０の形状は、面光源装置１を用いる液晶表示装置の形状に応じて切断して形成したものであればよく、この例では矩形板状である。シート状導光体１０は、上下２つの主面と該主面の外周縁同士を連ねる４つの端面とからなる。
【００３４】
シート状導光体１０では、前記４つの端面のうちの１つが、光源２０が配置される位置に相当する光入射端面１０ａとされる。
シート状導光体１０に形成される光入射端面１０ａは、単に切断した面をそのまま用いてもよいが、より精密に光の広がりを制御するため、後加工により整えられていることが好ましい。例えば、光入射端面１０ａは、凹筒面状等となるように入射端縁を凹状に切欠くことによって形成されていてもよく、ＸＹ面内での光の広がりを大きくするために粗面化されていてもよい。後加工には、シェービングマシン、リファイナー、振動切削等の方法を用いることができる。
【００３５】
シート状導光体１０の２つの主面は、光入射端面１０ａから入射された光を出射する光出射面１０ｂ（図４の表面）と、出射面１０ｂと対向する面１０ｃに光出射機構が設けられる。光出射機構としては、粗面、ドットパターン、レンズ列、等の凹凸構造を用いることができる。また、凹凸構造の他に白色印刷を用いることもできる。
【００３６】
シート状導光体１０の面１０ｃには、一部または全部に凹凸構造列を形成するレンズ列を形成することができる。この場合、このレンズ列形成面（面１０ｃ）のレンズ列は、例えば光源２０から発せられシート状導光体１０に入射した光の指向性の方向（光強度分布における最大強度の方向）にほぼ沿った方向に延び、且つ互いに略平行に配列された多数の凹凸構造列を形成するように設けられる。該レンズ列は、シート状導光体１０の面１０ｃにおける位置によってその形状を変化させてもよい。
【００３７】
シート状導光体１０の光出射面１０ｂおよび面１０ｃに光出射機構を形成する方法としては、例えば、溶融押出成形時の冷却ロール（図３、冷却ロール２８）に所望の転写パターンを設け、押出成形と同時にパターン転写する方法、成形後に所望の表面構造を有する型部材を用いて熱プレスする方法が挙げられる。また、スクリーン印刷やレーザー加工により光照射機構を形成してもよい。さらには、熱あるいは光硬化性樹脂等を用いて光出射機構を形成することもできる。
【００３８】
光源２０は、例えば、点状の一次光源であるＬＥＤを用いることができる。この例では、光源２０であるＬＥＤは、シート状導光体１０の光入射端面１０ａに隣接し、且つそのＹ方向に沿って、複数個が互いに適宜距離を隔てて配置されている。このように、一次光源であるＬＥＤ等の点状の光源２０は、シート状導光体１０の大きさ等に応じて複数個を等間隔あるいは近接させて配置することができる。
【００３９】
光偏向素子３０は、シート状導光体１０の光出射面１０ｂから出射する光を一定方向に揃える役割を果たす。光偏向素子３０により面光源装置１の輝度をより高めることができる。
光偏向素子３０には、面光源装置に通常用いられる光偏向素子を用いることができる。
【００４０】
光反射素子４０は、シート状導光体１０の面１０ｃから出射してきた光をシート状導光体１０に戻す役割を果たす。このように、シート状導光体１０に入射してきた光の損失を抑えて高い効率で利用することで、面光源装置１の輝度を向上させることができる。
光反射素子４０には、面光源装置に通常用いられる光反射素子を用いることができる。
【００４１】
以上説明した本発明の面光源装置は、本発明のシート状導光体を用いていることから、薄型であっても色度変化等の品質に優れ、かつ安価に製造することができる。
尚、本発明の面光源装置は、本発明のシート状導光体を用いているものであれば、図４に例示したものには限定されない。例えば、光偏向素子３０上、もしくは光偏向素子３０とシート状導光体１０の間に光拡散素子が設けられた面光源装置であってもよい。
【実施例】
【００４２】
以下、実施例および比較例を示して本発明を詳細に説明する。ただし、本発明は以下の記載によっては限定されない。
本実施例におけるシート状導光体の評価は、下記の方法により実施した。
（屈折率）  
シート状導光体のコア部およびクラッド部に用いる材料をそれぞれ使用し、溶融プレスにより厚さ０．２ｍｍのフィルム状の試験片を形成し、アッベの屈折率計を用いて２５℃におけるナトリウムＤ線の屈折率（ｎＤ２５）を測定した。
【００４３】
（メルトフローレート）
メルトフローレート（ＭＦＲ）は、日本工業規格ＪＩＳ  Ｋ７２１０に準じて測定した。温度２３０℃、荷重３７．３Ｎの条件下で、直径２ｍｍ、長さ８ｍｍのノズルから１０分間で吐出される重合体量（ｇ／１０分）を測定した。
【００４４】
（引張破壊ひずみ）
シート状導光体のコア部およびクラッド部に用いる材料をそれぞれ使用し、溶融プレスにより厚さ０．２ｍｍのフィルム状の試験片を形成し、日本工業規格ＪＩＳ  Ｋ７１６２（１Ａ／５）に準じて測定した。測定は、引張試験機（ＩＮＳＴＲＯＮ５５６７、ＩＮＳＴＲＯＮ（株）製）を用い、引張速度５ｍｍ／分で行なった。
【００４５】
（輝度、色度）
図６に示すように、樹脂フレーム２内に対角１２インチ相当の発光面３が設けられ、それに対応する面光源装置（光源２０Ａ：日亜化学（株）製ＮＳＳＷ００８（ＬＥＤ）×５４個、光偏向素子：三菱レイヨン（株）製ダイヤアートＭ１６８ＹＱ、光反射素子：東レ（株）製Ｅ６０）を設けた装置を測定台の上に水平に配置し、直流安定化電源４を用いてＬＥＤ１個あたり１７ｍＡの電流を通電させ、面光源装置を点灯させた。点灯後２０分以上経過した後、面光源装置の直上５００ｍｍの位置から（株）トプコン製色彩輝度計ＢＭ−７を用いて輝度および色度を測定した。輝度の測定位置は面光源装置の中心（図６、点ａ）とし、色度の測定位置は光源２０Ａからの距離が１０ｍｍ（図６、点ｂ）、１７０ｍｍ（図６、点ｃ）の２点とした。
【００４６】
（実施例１）
図３に例示した押出機を用いてシート状導光体を製造した。製造には、コア材とクラッド材を合流させてコア材をクラッド材で覆う層構造を形成するノズルの下流に、幅６００ｍｍ、厚さ１．０ｍｍのスリット状の吐出口が形成された拡幅部を有するノズル（スリットダイ式）を用いた。冷却ロールにはポリッシングロールを使用し、ロール間隙（図３の冷却ロール２８と冷却ロール２８の間隔）は０．９ｍｍとした。
コア材にＶＨ（三菱レイヨン（株）製、アクリペット、ＭＦＲ＝２ｇ／１０分、屈折率１．４９、引張破壊ひずみ６％）を、クラッド材にゴム粒子を含有するＩＲＳ４０４（三菱レイヨン（株）製、アクリペット、ＭＦＲ＝７．８ｇ／分、屈折率１．４９、引張破壊ひずみ４０％）を用いた。押出機の運転条件は各々の樹脂の標準条件とした。ノズル温度は２５０℃、コア材／クラッド材の吐出量を体積比７４／６に調整して運転し、シート状導光体Ａ１を製造した。
シート状導光体Ａ１を製造するにあたり、割れ等の工程通過不良は特に発生しなかった。また、得られたシート状導光体Ａ１は厚さ０．８ｍｍで、断面を観察したところ、厚み方向にクラッド／コア／クラッドの形態をとる２種３層構造であった。
【００４７】
該シート状導光体Ａ１をパネルソーにて所定の大きさに切り出し、図５に示すような油圧シリンダー５１を備えた熱プレス機５０を用い、あらかじめシボパターン処理を施したステンレス板５とシート状導光体Ａ１を重ねて配置し、熱プレス転写処理を行った。熱プレスの条件は、温度１３０℃、圧力１０ＭＰａ、保持時間３分間とした。得られたパターン転写成形品Ｂ１の４辺を再度パネルソーにて切りそろえ、またその光入射端面を、ダイヤモンド刃を用いたミーリングマシンにより鏡面仕上げし、導光体Ｃ１を得た。導光体Ｃ１の外形寸法を図７に示す。
該導光体Ｃ１を、図６に例示した面光源装置に組み込み、点灯させた。点灯時の光学特性を表１に示す。
【００４８】
（実施例２）
コア材／クラッド材の吐出量体積比を７８／２に変更した以外は、実施例１と同様にしてシート状導光体Ａ２を得た。シート状導光体Ａ２を製造するにあたり、割れ等の工程通過不良は特に発生しなかった。該シート状導光体Ａ２に対して実施例１と同様の加工を行い、パターン転写成形品Ｂ２および導光体Ｃ２を得た。該導光体Ｃ２を実施例１と同様にして面光源装置に組み込み、点灯させた。点灯時の光学特性を表１に示す。
【００４９】
（比較例１）
図８に示す押出機を用いて、単層のシート状導光体を製造した。製造には、ノズルの下流に幅６００ｍｍ、厚さ１．０ｍｍのスリット状吐出口が形成された拡幅部を有するノズルを用いた。冷却ロールにはポリッシングロールを使用し、ロール間隙は０．９ｍｍとした。
材料はＶＨ（三菱レイヨン（株）製、アクリペット、ＭＦＲ＝２．４ｇ／１０分、屈折率１．４９、引張破壊ひずみ６％）を用い、ノズル温度２５０℃で運転を行い、シート状導光体Ａ３を得た。シート状導光体Ａ３を製造する際、ロールによるシート屈曲部分で割れが時々生じ、工程通過性は不良であった。
【００５０】
（比較例２）
材料にＩＲＳ４０４（三菱レイヨン（株）製、アクリペット、ＭＦＲ＝７．８ｇ／１０分、屈折率１．４９、引張破壊ひずみ４０％）を用いた以外は、比較例１と同様にしてシート状導光体Ａ４を得た。シート状導光体Ａ４を製造するにあたり、割れ等の工程通過不良は特に発生しなかった。該シート状導光体Ａ４に対して実施例１と同様の加工を行い、パターン転写成形品Ｂ４および導光体Ｃ４を得た。該導光体Ｃ４を実施例１と同様にして面光源装置に組み込み、点灯させた。点灯時の光学特性を表１に示す。
【００５１】
【表１】
2010027337.tif 000003
【００５２】
表１に示すように、本発明のシート状導光体を用いた実施例１および２は、工程通過性が良好であり、また面光源装置としたとき、十分な中心輝度が得られ、かつ色度変化が小さく品質に優れていた。
一方、比較例１では、工程通過性が不良であり、面光源装置に使用できる品質を有するシート状導光体を得ることができなかった。
また、比較例２のシート状導光体は、工程通過性に問題はないものの、面光源装置に用いた場合に色度変化が大きく実施例に比べて品質が劣っていた。
【産業上の利用可能性】
【００５３】
本発明のシート状導光体は、工程通過性が良好で、かつ安価に製造することができ、色度変化が少なく品質に優れているため、携帯用ノートパソコンや携帯電話等に用いられる薄型の面光源装置の導光体として好適に使用することができる。
【図面の簡単な説明】
【００５４】
【図１】本発明のシート状導光体の実施形態の一例を示した断面図である。
【図２】コア部とクラッド部の屈折率差によるシート状導光体内での光の伝播状態を示した図である。（ａ）屈折率差が０．０２以下である。（ｂ）屈折率差が０．０２を超える。
【図３】本発明のシート状導光体の製造に用いる溶融押出成形機の一実施形態例を示した模式図である。
【図４】本発明の面光源装置の一実施形態例を示した分解斜視図である。
【図５】本実施例で用いた熱プレス機を示した模式図である。
【図６】本実施例で用いた面光源装置および輝度、色度測定位置を示した模式図である。
【図７】実施例１で得られた導光体１Ｃの外形寸法を示した図である。
【図８】比較例で用いた溶融押出成形機を示した模式図である。
【符号の説明】
【００５５】
１０  シート状導光体  １２  コア部  １４  クラッド部  ２０  光源
【図１】
2010027337.tif 000004
【図２】
2010027337.tif 000005
【図３】
2010027337.tif 000006
【図４】
2010027337.tif 000007
【図５】
2010027337.tif 000008
【図６】
2010027337.tif 000009
【図７】
2010027337.tif 000010
【図８】
2010027337.tif 000011